金属は変色したり、錆が発生したり、腐食したりで本来の形を変えてしまい、その機能を発揮できなくなることが多くあります。高級美術品に至るまで、これらの表面を何らかの方法によって処理し、錆などの変化を防がなければなりません。パーカー処理法とは、これら数ある処理法の中の化学処理法の一種で特に鉄鋼にリン酸塩皮膜を生成させる方法を総称していいます。リン酸塩皮膜化成は一種の腐食反応であり、適度に抑制された腐食を金属表面に営ませ、その腐食生成物を巧みに皮膜に利用するものです。(H2PO4)2MeはMn、Znなどの2価の金属を示す)からなり、洗浄化された(Fe)表面が下記のように反応します。リン酸塩被膜処理とは、リン酸塩の溶液を用いて金属の表面に化学的にリン酸塩皮膜を生成させる化成処理のことを言います。(MeはFe・Zn・Mn・Caなど)(1)の反応は水素を発生しながら鉄は液中に溶解します。したがって処理液の全体の中のH3PO4が減少するのでこの減少したH3PO4が回復するように(2)の反応が引き続き起こり、処理品の表面に皮膜が生成する訳です。この様にして得られたリン酸塩皮膜の性質は、以下のようなものなどがあげられますが、これらの皮膜の性質をうまく利用することによってパーカー工法の価値が出て来るのです。皮膜は電気不良導体アルミニウム・マグネシウム・ステンレス等、材質に合わせて内容を選定いたします。リン酸亜鉛皮膜処理(パーカー処理)パーカー処理は、浸漬法またはスプレー法により鉄鋼表面に厚さ1μ~6μ程度の灰色の不溶解性皮膜を生成させる化成皮膜であり、反応に電気を用いないためメッキに比べ複雑・大型の構造物にも一様に処理が可能です。処理温度も100°C以下であり、材質に物理的な変化を与えず、寸法変化もほとんどありません。パーカー処理は、主に防錆・塗装下地を目的としており、塗膜の防錆力・密着力の向上には欠かすことができず、塗装の工程の一部を担っております。化成皮膜であるため、メッキやコーティング等と異なり、皮膜全体が剥離するようなことはありません。少ない・皮膜の厚さ・重量は、材質によりほぼ一定である。・材質に物理的変化を与えない。(処理温度が100°C以下である)・耐食性・塗装等の密着性が向上する。・油の吸収性・保持性がよい。約0.13g/m2(防錆油等の保持性が高い)皮膜の耐熱性(皮膜のみの状態の場合)1亜鉛系100°C以下の条件で使用されることが望ましい。106°C近辺で結晶水が失われ始め200°C以上では数分で皮膜が変質する。亜鉛系に比べ耐熱性が高く、高温焼付型コーティング下地処理として評価が高い。リン酸鉄皮膜パルクリーン251Gは、大型構造物(W1,400×H2,000×L5,800を超える)の塗装下地処理として多く実績があります。リン酸を主体とする処理液で脱脂・除錆し、上記洗浄工程で1~2μの薄いリン酸鉄皮膜を生成します。非晶質のため、耐熱性に優れている。リン酸マンガン皮膜処理(パルホスM処理)パルホスM処理は、浸漬法により鉄鋼表面に厚さ3~15μの、比較的薄いリン酸マンガン系の不溶性皮膜を生成させる化成皮膜であり、厚膜タイプのパルホスM-1A処理と薄膜タイプのパルホスM-5処理の2タイプがあります。リン酸マンガン系の皮膜は、比較的硬い皮膜であり、表面に均一なムラの無いポーラス状の皮膜が生成するので、油の保持性が高まります。化成皮膜であるため、メッキやコーティング等と異なり皮膜全体が剥離するようなことはありません。・皮膜の厚さ・重量は、材質によりほぼ一定である。・材質に物理的変化を与えない。(処理温度が100°C以下である)・耐摩耗性に優れ、潤滑作用を高める。(対リン酸亜鉛皮膜)・油の吸収性・保持性がよい。初期なじみ性に効果がある。・グラファイト系・二硫化モリブデン系等の固体潤滑剤の下処理として有効である。TypeMに合格している。1.5時間以内に発錆しないこと。ダイヤモンド皮膜の耐熱性(皮膜のみの状態の場合)130°C以下の条件で使用されることが望ましい。180°C近辺で結晶水が失われ始め。サイトマッププライバシーポリシ。